(57)【要約】【課題】半導体基板の欠けや割れが抑制される半導体装置の製造方法を提供する。【解決手段】半導体基板１の表面１ａに、外周端部から内側に向かって所定の幅を有して外周端部に沿って延在するパッシベーション膜３を形成する。半導体基板１の外周端部を研削することにより、表面１ａおよび裏面１ｂと直交する外周端面１ｃを形成する。裏面１ｂを研削することにより、半導体基板１の厚みを所定の厚みにまで薄くする。研削された裏面を上方に向けた状態で、半導体基板１を回転させながら裏面上に混酸を吐出することにより、裏面にエッチング処理を施して破砕層を除去する。【選択図】図９
2011060893.tif 000002
【特許請求の範囲】
【請求項１】
互いに対向する第１主表面および第２主表面を有する半導体基板の前記第１主表面に、前記半導体基板の外周端部から内側に向かって所定の幅を有して前記外周端部に沿って延在する保護膜を形成する工程と、
前記半導体基板の前記外周端部を研削することにより、前記第１主表面および前記第２主表面と直交する外周端面を形成する工程と、
前記半導体基板の前記第２主表面を研削することにより、前記半導体基板の厚みを所定の厚みにまで薄くする工程と、
研削された前記第２主表面を上方に向けた状態で、前記半導体基板を回転させながら前記第２主表面上に所定の薬液を吐出することにより、前記第２主表面にエッチング処理を施す工程と
を備えた、半導体装置の製造方法。
【請求項２】
前記保護膜は、厚みが１０μｍを越えないように形成された、請求項１記載の半導体装置の製造方法。
【請求項３】
前記保護膜の膜厚を前記幅で除した比をアスペクト比とすると、前記保護膜は、前記アスペクト比の値が０．００７を超えないように形成された、請求項１記載の半導体装置の製造方法。
【請求項４】
所定の前記薬液として、フッ酸、硝酸、燐酸および硫酸を含む混酸が用いられる、請求項１〜３のいずれかに記載の半導体装置の製造方法。
【請求項５】
前記保護膜として、シリコン窒化膜およびポリイミド膜のいずれかの膜が形成される、請求項１〜４のいずれかに記載の半導体装置の製造方法。
【請求項６】
互いに対向する第１主表面および第２主表面を有し、外周端部が研削された半導体基板を用意する工程と、
前記半導体基板の前記第１主表面に、前記半導体基板の前記外周端部から内側に向かって所定の幅を有して前記外周端部に沿って延在する保護膜を形成する工程と、
前記半導体基板の前記第２主表面を研削することにより、前記半導体基板の厚みを所定の厚みにまで薄くする工程と、
研削された前記第２主表面を上方に向けた状態で、前記半導体基板を回転させながら前記第２主表面上に所定の薬液を吐出することにより、前記第２主表面にエッチング処理を施す工程と
を備えた、半導体装置の製造方法。
【請求項７】
前記保護膜は、厚みが１０μｍを越えないように形成された、請求項６記載の半導体装置の製造方法。
【請求項８】
前記保護膜の膜厚を前記幅で除した比をアスペクト比とすると、前記保護膜は、前記アスペクト比の値が０．００７を超えないように形成された、請求項６記載の半導体装置の製造方法。
【請求項９】
所定の前記薬液として、フッ酸、硝酸、燐酸および硫酸を含む混酸が用いられる、請求項６〜８のいずれかに記載の半導体装置の製造方法。
【請求項１０】
前記保護膜として、シリコン窒化膜およびポリイミド膜のいずれかの膜が形成される、請求項６〜９のいずれかに記載の半導体装置の製造方法。
【発明の詳細な説明】
【技術分野】
【０００１】
本発明は半導体装置の製造方法に関し、特に、パワーデバイスに適用される半導体装置の製造方法に関するものである。
【背景技術】
【０００２】
半導体装置では、３次元実装等によるパッケージの高密度化が展開されている。これに伴って、ウェハの厚みを薄くすることが求められており、半導体装置のプロセス完了時におけるウェハの厚みは、２５μｍ程度の厚みにまで薄くされている。
【０００３】
半導体装置として、ＩＧＢＴ（Insulated Gate Bipolar Transistor：絶縁ゲート型バイポーラトランジスタ）、ＭＯＳＦＥＴ（Metal Oxide Semiconductor Field Effective Transistor：MOS型電界効果トランジスタ）などのパワーデバイスがある。これらのパワーデバイス（パワー系半導体装置）は、たとえば、産業用モータや自動車用モータなどのインバータ回路、大容量サーバの電源装置、あるいは、無停電電源装置などの半導体スイッチとして広く使われている。
【０００４】
このようなパワー系半導体装置では、オン特性などに代表される通電性能を改善するために、半導体基板を薄く加工することが行われている。近年では、コスト面と特性面を改善するために、ＦＺ（Floating Zone）ウェハをベースとした極薄い半導体基板が用いられている。たとえば、６００Ｖ耐圧のＩＧＢＴでは、半導体基板を６０〜７０μｍ程度にまで薄くする必要がある。
【先行技術文献】
【特許文献】
【０００５】
【特許文献１】特開２００７−３３５６５９号公報
【特許文献２】特開２００３−５９８７８号公報
【発明の概要】
【発明が解決しようとする課題】
【０００６】
一般に、半導体基板は、バックグラインド、ポリッシュによる研磨、あるいは、機械研磨によって薄く加工される。このような手法で半導体基板を薄く加工すると、半導体基板には歪が生じる。そこで、この歪が生じた部分を除去するために、半導体基板の裏面にはウェットエッチング処理やドライエッチング処理が施される。
【０００７】
また、パワー系半導体装置では、半導体基板の裏面に注入層を形成したり、裏面電極を形成する必要があるため、半導体基板の裏面に対して、イオン注入処理、スパッタ処理、そして、熱処理が施されることになる。ところが、このような処理は半導体基板を薄く加工した後に行われることになるため、この処理の際に半導体基板が割れやすくなるという問題がある。
【０００８】
このような半導体基板の割れを抑制するために、たとえば、特許文献１では、半導体基板の外周端部の裏面に段差（厚み）を設けて、半導体基板の強度を高める手法が提案されている。
【０００９】
しかしながら、この手法では、研削等による加工歪みを除去するために、半導体基板の裏面にウェットエッチング処理を施す際に、薬液が外周端部の段差によって飛散してしまうおそれがある。また、ウェハを個々のチップにダイシングする工程において、半導体基板をダイシングフレームに貼り付ける際に、半導体基板とテープとの間に気泡が入ってしまうおそれがある。さらに、段差を除去する際に、半導体基板の裏面に形成されたアルミニウムの裏面電極が侵食したり、あるいは、段差を設けることによって、得られるチップの収率が低下するおそれもある。
【００１０】
また、半導体基板が割れやすくなる原因として、特に、半導体基板の外周端部がナイフのエッジのようになってしまうことが挙げられる。これは、通常、半導体基板の外周端部は、断面形状が楕円の一部になる態様で面取りがされているため、半導体基板を研磨等により薄く加工すると、半導体基板の外周部がナイフのエッジのようになってしまうためであり、そのエッジの部分が欠けたり割れやすくなってしまう。
【００１１】
このような半導体基板の外周端部の欠け等を抑制するために、特許文献２では、半導体基板の外周端部を研磨する手法が提案されている。ところが、この場合には、以下に示すように、加工歪を除去する際のウェットエッチングによって、半導体基板の外周端部が再びナイフのエッジのようにエッチングされることがあった。
【００１２】
つまり、半導体基板を薄くするに際して、バックグラインド工程によって半導体基板に生じる加工歪みを除去するために、ストレスリリーフ工程が必要とされる。このストレスリリーフ工程では、フッ硝酸を用いた薬液によるウェットエッチング処理が半導体基板の裏面に施される。
【００１３】
このとき、半導体基板の裏面から外周端部の表面側にフッ硝酸が回り込むことがある。そうすると、回り込んだフッ硝酸によって、半導体基板の外周端部の表面側がエッチングされて、半導体基板の外周端部が、再びナイフのエッジのようになってしまい、半導体基板の外周端部が欠けやすくなったり割れてしまうという問題が依然としてあった。
【００１４】
本発明は、上記問題点を解決するためになされたものであり、その目的は、半導体基板の欠けや割れが抑制される半導体装置の製造方法を提供することである。
【課題を解決するための手段】
【００１５】
本発明に係る一の半導体装置の製造方法は、以下の工程を備えている。互いに対向する第１主表面および第２主表面を有する半導体基板の第１主表面に、半導体基板の外周端部から内側に向かって所定の幅を有して外周端部に沿って延在する保護膜を形成する。半導体基板の外周端部を研削することにより、第１主表面および第２主表面と直交する外周端面を形成する。半導体基板の第２主表面を研削することにより、半導体基板の厚みを所定の厚みにまで薄くする。研削された第２主表面を上方に向けた状態で、半導体基板を回転させながら第２主表面上に所定の薬液を吐出することにより、第２主表面にエッチング処理を施す。
【００１６】
本発明に係る他の半導体装置の製造方法は、以下の工程を備えている。互いに対向する第１主表面および第２主表面を有し、外周端部が研削された半導体基板を用意する。半導体基板の第１主表面に、半導体基板の外周端部から内側に向かって所定の幅を有して外周端部に沿って延在する保護膜を形成する。半導体基板の第２主表面を研削することにより、半導体基板の厚みを所定の厚みにまで薄くする。研削された第２主表面を上方に向けた状態で、半導体基板を回転させながら第２主表面上に所定の薬液を吐出することにより、第２主表面にエッチング処理を施す。
【発明の効果】
【００１７】
本発明に係る一の半導体装置の製造方法によれば、半導体基板の第１主表面に、半導体基板の外周端部から内側に向かって所定の幅を有して外周端部に沿って延在する保護膜を形成することで、研削された第２主表面を上方に向けた状態で、第２主表面上に所定の薬液を吐出することにより、第２主表面にエッチング処理を施す際に、薬液が外周端部の第１主表面側に回り込んだとしても、第１主表面側は外周端部に延在する保護膜によりエッチングされることがなくなる。その結果、半導体基板の外周端部がナイフのエッジのようになることが阻止されて、半導体基板の欠けや割れを抑制することができる。
【００１８】
本発明に係る他の半導体装置の製造方法によれば、半導体基板の第１主表面に、半導体基板の外周端部から内側に向かって所定の幅を有して外周端部に沿って延在する保護膜を形成することで、研削された第２主表面を上方に向けた状態で、第２主表面上に所定の薬液を吐出することにより、第２主表面にエッチング処理を施す際に、薬液が外周端部の第１主表面側に回り込んだとしても、第１主表面側がエッチングされることがなくなる。その結果、半導体基板の外周端部がナイフのエッジのようになることが阻止されて、半導体基板の欠けや割れを抑制することができる。また、当初から、外周端部が研削された半導体基板を用意することで、半導体基板の外周端部を研削する必要がない。
【図面の簡単な説明】
【００１９】
【図１】本発明の実施の形態に係る半導体装置の製造フローを示すフローチャートである。
【図２】同実施の形態において、半導体装置の製造方法の一工程を示す部分断面図である。
【図３】同実施の形態において、図２に示す工程の後に行われる工程を示す部分断面図である。
【図４】同実施の形態において、図３に示す工程の後に行われる工程を示す部分断面図である。
【図５】同実施の形態において、図４に示す工程の後に行われる工程を示す部分断面図である。
【図６】同実施の形態において、図５に示す工程の後に行われる工程を示す部分断面図である。
【図７】同実施の形態において、変形例に係る半導体基板を用いた場合の製造方法の一工程を示す部分断面図である。
【図８】同実施の形態において、図６に示す工程の後に行われる工程を示す部分断面図である。
【図９】同実施の形態において、図８に示す工程の後に行われる工程を示す部分断面図である。
【図１０】比較例に係る半導体装置の製造方法の一工程を示す部分断面図である。
【図１１】図１０に示す工程の後に行われる工程として、外周端部の研削を行わずに裏面研削を行う場合を示す部分断面図である。
【図１２】図１１に示す工程の後に行われる工程を示す部分断面図である。
【図１３】図１０に示す工程の後に行われる工程として、外周端部の研削を行う場合の工程を示す部分断面図である。
【図１４】図１３に示す工程の後に行われる工程を示す部分断面図である。
【図１５】図１４に示す工程の後に行われる工程を示す部分断面図である。
【図１６】図１５に示す工程の後に行われる工程を示す断面図である。
【図１７】図１６に示す工程における第１の状態を示す断面図である。
【図１８】図１６に示す工程における、第１の状態の後の第２の状態を示す断面図である。
【図１９】同実施の形態において、パッシベーション膜の膜厚と半導体基板の割れとの関係を示すグラフである。
【図２０】同実施の形態において、パッシベーション膜のアスペクト比と半導体基板の割れとの関係を示すグラフである。
【発明を実施するための形態】
【００２０】
本発明の実施の形態に係る半導体装置の製造方法について説明する。その半導体装置の製造フローを図１に示す。図１に示すように、まず、ステップＳ１では、ウェハプロセス投入として、新しい半導体基板（ウェハ）が用意される。図２に示すように、ウェハプロセス投入時では、半導体基板１の外周端部の断面形状は、円形の一部あるいは楕円形の一部の形状を呈する。
【００２１】
次に、ステップＳ２では、図３に示すように、半導体基板１の表面１ａに、所定のプロセスを経て、絶縁ゲート構造やトランジスタ素子等が形成される（点線枠２内）。次に、ステップＳ３では、半導体基板１の表面１ａの所定の領域に電極が形成される（点線枠２内）。電極は、たとえばアルミニウム等の電極材料を半導体基板１の表面１ａ上に形成し、所定のパターニングを施すことにより形成される。
【００２２】
次に、ステップＳ４では、パッシベーション膜が形成される。図４に示すように、トランジスタ素子等が形成された半導体基板１の表面１ａを電気的に、また、機械的に保護するために、パッシベーション膜３が形成される。パッシベーション膜３としては、たとえば、シリコン窒化膜等の窒化物やポリイミド等によるパターンが形成される。
【００２３】
このとき、半導体基板１の表面１ａには、アルミニウム等からなる表面電極が形成されていることで、比較的高温度のもとでの処理を施すことができない。このため、窒化物を形成する場合には、窒化物は、まず、いわゆる化学気相成長法（ＣＶＤ：Chemical Vapor Deposition）によって半導体基板１の表面１ａに形成される。次に、写真製版処理によりレジストに所望のパターンが転写されるとともに、周辺露光により半導体基板１の外周部約３ｍｍ程度の領域にレジストが残される。
【００２４】
次に、そのレジストをマスクとして、窒化物にドライエッチング処理あるいはウェットエッチング処理を施すことにより、所望のパターンのパッシベーション膜が形成される。そして、図５に示すように、半導体基板１の外周端部の領域（表面）はパッシベーション膜３で覆われることになる。
【００２５】
また、パッシベーション膜として、ポリイミド膜を形成する場合には、窒化物の場合と同様に、写真製版とエッチングにより所望のパターンのポリイミド膜を形成するようにしてもよい。また、感光性ポリイミドを用いてパッシベーション膜を形成することも可能である。さらに、パッシベーション膜として、スクリーン印刷によってポリイミド膜の保護パターンを形成するようにしてもよい。
【００２６】
次に、ステップＳ５では、半導体基板１の表面１ａに保護テープ１３（図９参照）が貼り付けられる。これは、表面１ａに形成されたトランジスタ素子等や回路がウェハの研削等によって汚染されるのを防ぐためであり、また、そのようなトランジスタ素子等や回路による凹凸に起因した応力集中によって、後述する半導体基板１の研削時に、半導体基板１が割れるのを防止するためである。
【００２７】
次に、ステップＳ６では、半導体基板（ウェハ）の外周端部が研削される。図５に示すように、半導体基板１の外周端部から研削幅５で示す部分が研削されて、図６に示すように、半導体基板１の外周端面１ｃが表面１ａ（裏面１ｂ）に対してほぼ垂直になる。研削幅５は、当初の半導体基板の形状に依存するが、約０．５ｍｍ以下とされる。半導体基板１の表面１ａでは、外周端部から内側に向かって所定の幅を有し、外周端部に沿って延在するパッシベーション膜３が残されている。このパッシベーション膜の幅は、外周端部より５ｍｍ以下に設定されることが望ましい。
【００２８】
なお、半導体基板としては、図７に示すように、当初から外周端部が面取りされた半導体基板１を適用してもよい。このような半導体基板を適用することで、裏面研削を行った際に、半導体基板の外周端部がナイフのエッジのようにならないため、半導体基板の外周端部を研削する必要がなくなる。
【００２９】
次に、ステップＳ７では、半導体基板（ウェハ）１の裏面１ｂが研削される。図６に示すように、半導体基板１の裏面１ｂから厚み７で示す部分が研削されて、図８に示すように、半導体基板１の厚みが所望の厚みにまで薄くされる。
【００３０】
次に、ステップＳ８では、半導体基板（ウェハ）１の裏面１ｂにウェットエッチング処理が施される。半導体基板１の裏面は、砥石によって研削される。このため、半導体基板１の裏面１ｂには機械的な研削によって破砕層が形成される。破砕層は、半導体基板１が砥石から受ける応力等によって、単結晶シリコンの結晶構造が崩れて非晶質層等に変化したものであり、その厚みは数μｍから１０μｍ程度とされる。この破砕層を除去する手法として、フッ酸と硝酸を含んだ混酸によるウェットエッチング処理を施すことによって除去する手法がある。
【００３１】
図９に示すように、まず、半導体基板１は、表面１ａに表面保護テープ１３が貼り付けられた状態で、チャックステージ１７に設けられたウェハ吸着部１５に吸着される。次に、チャックステージ１７が回転を始め、所定の回転数に達した後、薬液吐出ノズル９より混酸１１が、半導体基板１の裏面１ｂに向けて吐出される。なお、エッチング処理中では、半導体基板１の裏面１ｂに均一に吐出させるために、薬液吐出ノズル９を揺動させてもよい。
【００３２】
半導体基板１の裏面１ｂに吐出された混酸は、遠心力により半導体基板１の外周端部へ向かって流れ、所定の回収方法によって回収されることになる。半導体基板１の外周端部へ向かって流れる混酸のうち一部の混酸は、その表面張力と重力によって飛散せずに半導体基板１の外周端部の表面１ａ側に回りこむことがある。このとき、半導体基板１の外周端部の表面１ａ側にパッシベーション膜３が残されていることで、その表面１ａ側が、混酸によってエッチングされるのを抑制することができる。これについては、後で詳しく説明する。混酸により破砕層が除去された半導体基板は、ウェハ吸着部１５から取り外されて、次の工程へ送られる。
【００３３】
図１に示すように、次の工程は、半導体装置の機種によって、たとえば２つのフローがある。一のフローでは、半導体基板の表面に貼り付けられていた保護テープが剥離（ステップＳ９）され、半導体基板の裏面に裏面電極が形成される（ステップＳ１０）。その後、半導体基板が所定の部材にマウント（ステップＳ１１）されて、パワーデバイスとして完成する。また、他のフローでは、半導体基板が所定の部材にマウント（ステップＳ１２）され、その後、半導体基板の表面に貼り付けられていた保護テープが剥離（ステップＳ１３）されて、パワーデバイスとして完成する。
【００３４】
上述した半導体装置の製造方法では、半導体基板１の外周端部の表面側にパッシベーション膜３が残されていることで、破砕層を混酸により除去する際に、混酸によって半導体基板１の外周端部の表面１ａ側がエッチングされるのを抑制することができる。このことについて、比較例との関係で説明する。
【００３５】
比較例に係る半導体装置の製造方法では、まず、図１０に示すように、半導体基板１０１の表面１０１ａに、所定のプロセスを経て、絶縁ゲート構造、トランジスタ素子および電極等が形成される（点線枠１０２内）。
【００３６】
ここで、外周端部の断面形状が円形等の半導体基板において、図１１に示すように、外周端部の研削を行わずに半導体基板基板１０１の裏面１０１ｂを研削すると、図１２に示すように、半導体基板１０１の外周端部がナイフのエッジのように先鋭になり、半導体基板１０１の欠けや割れが発生しやすくなる。そこで、図１３に示すように、半導体基板１０１の外周端部から研削幅１０５で示す部分が研削されて、図１４に示すように、半導体基板１０１の外周端面１０１ｃが表面に対してほぼ垂直にされる。
【００３７】
次に、図１４に示すように、半導体基板１０１の裏面１０１ｂから厚み１０７で示す部分が研削されて、図１５に示すように、半導体基板１０１の厚みが所望の厚みにまで薄くされる。次に、半導体基板１０１の裏面１０１ｂ研削によって発生した破砕層が混酸によって除去される。図１６に示すように、半導体基板１０１は、表面１０１ａに表面保護テープ１１３が貼り付けられた状態で、チャックステージ１１７に設けられたウェハ吸着部１１５に吸着される。チャックステージ１１７の回転数が所定の回転数に達した後、薬液吐出ノズル１０９より混酸１１１が、半導体基板１０１の裏面１０１ｂに向けて吐出される。
【００３８】
半導体基板１０１の裏面１０１ｂに吐出されて、遠心力により半導体基板１０１の外周端部へ向かって流れる混酸のうち一部の混酸は、その表面張力と重力によって飛散せずに半導体基板１０１の外周端部の表面１０１ａ側に回り込むことがある。
【００３９】
半導体基板１０１の表面１０１ａには、表面保護テープ１１３が貼り付けられているが、半導体基板１０１の外周端部の研削の際に、その保護テープ１１３を研削すると、砥石が目詰まりを起こして研削速度が低下する。これを防止するため、保護テープ１１３は半導体基板１０１の直径よりも小さい直径をもって半導体基板１０１に貼り付けられている。このため、図１７に示すように、半導体基板１０１の外周端面１０１ｃから表面１０１ａ側に回り込んだ混酸によって、半導体基板１０１の表面１０１ａ側では抉られるようにエッチングが進むことになる（点線枠１２１内参照）。
【００４０】
たとえば、混酸によって半導体基板１０１の裏面１０１ｂを約２０μｍ分エッチングにより除去しようとすると、最終的には、図１８に示すように、半導体基板１０１の外周端部から径方向Ｒでは約１００μｍ程度、厚み方向Ｌでは約６０μｍ程度の領域が除去されることになる。そうすると、半導体基板１０１の外周端部を研削したにもかかわらず、最終的な半導体基板１０１の外周端部の仕上がり形状がナイフのエッジのようになってしまうことになる（点線枠１２３内参照）。このため、後の工程において半導体基板１０１のハンドリング等の際に、半導体基板１０１が欠けてしまったり、あるいは、割れてしまうおそれが多分にある。
【００４１】
これに対して、上述した半導体装置の製造方法では、半導体基板１の外周端部の表面１ａ側にリング状にパッシベーション膜３が残されている。これにより、混酸が半導体基板１の外周端面１ｃから表面１ａ側に回り込んだとしても、混酸によるエッチングが阻止されて、外周端部がナイフのエッジのようになるのを防止することができる。その結果、後の工程において半導体基板１のハンドリング等の際に、半導体基板１が欠けたり、あるいは、割れてしまうのを確実に阻止することができる。
【００４２】
次に、発明者らによって評価された、パッシベーション膜と半導体基板（ウェハ）の割れとの関係について説明する。まず、パッシベーション膜の幅を１．５ｍｍとし、膜厚を１μｍ、５μｍ、１０μｍ、２０μｍ、３０μｍ、５０μｍに振り分けて、半導体基板の裏面を研削し、半導体基板が割れる割合（脱落率）を評価した。その評価結果のグラフを図１９に示す。横軸は研削仕上げ厚み（μｍ）であり、縦軸は半導体基板の加工時の脱落率（％）である。
【００４３】
図１９に示すように、パッシベーション膜の膜厚が１μｍ、５μｍ、１０μｍの場合では、研削仕上げ厚みが１００μｍになるまで半導体基板の割れ率はきわめて低いのに対して、パッシベーション膜の膜厚が２０μｍ、３０μｍ、５０μｍの場合では、研削仕上げ厚みが２００μｍより薄くなると、割れ率が上がり始めることがわかる。すなわち、パッシベーション膜は半導体基板の外周部がナイフの形状になるのを抑制する観点から必要ではあるが、パッシベーション膜の膜厚が厚すぎると研削加工時に半導体基板が割れてしまう割合が増加する。
【００４４】
今回の評価結果から、半導体基板の外周部がナイフの形状になるのを抑制しながら、半導体基板の研削による割れを抑えるには、パッシベーション膜の膜厚は１０μｍを越えないようにする必要があることが判明した。
【００４５】
次に、アスペクト比（パッシベーション膜の膜厚／パッシベーション膜の膜幅）を、０．００１、０．００３、０．００７、０．０２０、０．０３０．０．０５０に振り分けて、半導体基板の裏面を研削し、半導体基板が割れる割合（脱落率）を評価した。その評価結果のグラフを図２０に示す。横軸は研削仕上げ厚み（μｍ）であり、縦軸は半導体基板の加工時の脱落率（％）である。
【００４６】
図２０に示すように、アスペクト比が０．００１、０．００３、０．００７の場合では、研削仕上げ厚みが１００μｍになるまで半導体基板の割れ率はきわめて低いのに対して、アスペクト比が０．０２０、０．０３０．０．０５０の場合では、研削仕上げ厚みが２００μｍより薄くなると、割れ率が上がり始めることがわかる。すなわち、パッシベーション膜は半導体基板の外周部がナイフの形状になるのを抑制する観点から必要ではあるが、アスペクト比が高くなりすぎると研削加工時に半導体基板が割れてしまう割合が増加する。なお、このグラフは、膜幅が１．５ｎｍの場合のグラフであるが、膜幅を変えた場合でも、同様の結果が得られた。
【００４７】
今回の評価結果から、半導体基板の外周部がナイフの形状になるのを抑制しながら、半導体基板の研削による割れを抑えるには、アスペクト比は０．００７を越えないようにする必要があることが判明した。
【００４８】
なお、上述した半導体装置の製造方法では、破砕層を除去する薬液として、フッ酸と硝酸との混酸を例に挙げて説明したが、フッ酸、硝酸、燐酸および硫酸を混合した薬液を使用してもよい。
【００４９】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００５０】
本発明は、パワー系の半導体装置に有効に利用される。
【符号の説明】
【００５１】
１  半導体基板、１ａ  表面、１ｂ  裏面、１ｃ  外周端面、２  点線枠、３  パッシベーション膜、５  研削幅、７  研削厚み、９  薬液吐出ノズル、１１  薬液、１３  表面保護テープ、１５  ウェハ吸着部、１７  チャックステージ。
【図１】
2011060893.tif 000003
【図２】
2011060893.tif 000004
【図３】
2011060893.tif 000005
【図４】
2011060893.tif 000006
【図５】
2011060893.tif 000007
【図６】
2011060893.tif 000008
【図７】
2011060893.tif 000009
【図８】
2011060893.tif 000010
【図９】
2011060893.tif 000011
【図１０】
2011060893.tif 000012
【図１１】
2011060893.tif 000013
【図１２】
2011060893.tif 000014
【図１３】
2011060893.tif 000015
【図１４】
2011060893.tif 000016
【図１５】
2011060893.tif 000017
【図１６】
2011060893.tif 000018
【図１７】
2011060893.tif 000019
【図１８】
2011060893.tif 000020
【図１９】
2011060893.tif 000021
【図２０】
2011060893.tif 000022